(57)【要約】      （修正有）【課題】工業的に有利な方法で、不純物含有量が少ないＢｉＦｅＯ３で表されるビスマス鉄酸化物を製造する方法の提供。【解決手段】反応容器に、Ｂｉイオンと、Ｆｅイオンと、酸イオンと、を含有する水溶液（Ａ液）を供給しつつ、重炭酸イオン又は炭酸イオンと、アンモニウムイオンと、を含有する水溶液（Ｂ液）を供給して、反応を行う工程であり、該反応容器への該Ａ液及び該Ｂ液の供給速度を調節することにより、該反応容器内の反応液のｐＨを、５．５〜８．５の範囲に制御しつつ反応を行い、共沈体を得る共沈体調製工程と、該共沈体を焼成原料として、４５０〜６００℃で焼成することにより、ＢｉＦｅＯ３で表されるビスマス鉄酸化物を得る焼成工程と、を有するビスマス鉄酸化物の製造方法。モル換算のＢｉイオン及びＦｅイオンの合計速度に対する重炭酸イオン及び炭酸イオンの合計の供給速度の比が０．５〜２．１であるビスマス鉄酸化物の製造方法。【選択図】図４
2018080090.tif 000002
【特許請求の範囲】
【請求項１】
ＢｉＦｅＯ３で表されるビスマス鉄酸化物の製造方法であって、
反応容器に、ビスマスイオンと、鉄イオンと、酸イオンと、を含有する水溶液（Ａ液）を供給しつつ、重炭酸イオン又は炭酸イオンと、アンモニウムイオンと、を含有する水溶液（Ｂ液）を供給して、反応を行う工程であり、該反応容器への該Ａ液及び該Ｂ液の供給速度を調節することにより、該反応容器内の反応液のｐＨを、５．５〜８．５の範囲に制御しつつ反応を行い、共沈体を得る共沈体調製工程（１）と、
該共沈体を焼成原料として、４５０〜６００℃で焼成することにより、ＢｉＦｅＯ３で表されるビスマス鉄酸化物を得る焼成工程と、
を有することを特徴とするビスマス鉄酸化物の製造方法。
【請求項２】
前記反応容器に、予め、ｐＨ５．５〜８．５の水溶媒（Ｃ液）を入れておき、該Ｃ液が入れられている前記反応容器に、前記Ａ液及び前記Ｂ液を供給することにより、前記共沈体調製工程（１）を行うことを特徴とする請求項１記載のビスマス鉄酸化物の製造方法。
【請求項３】
前記共沈体調製工程（１）において、モル換算のビスマスイオン及び鉄イオンの合計の供給速度に対する重炭酸イオン及び炭酸イオンの合計の供給速度の比（（重炭酸イオン＋炭酸イオン）／（ビスマスイオン＋鉄イオン））が、０．５〜２．１であることを特徴とする請求項１又は２いずれか１項記載のビスマス鉄酸化物の製造方法。
【請求項４】
ＢｉＦｅＯ３で表されるビスマス鉄酸化物の製造方法であって、
反応容器に、ビスマスイオンと、鉄イオンと、酸イオンと、を含有する水溶液（Ａ液）を供給しつつ、重炭酸イオン又は炭酸イオンと、アンモニウムイオンと、を含有する水溶液（Ｂ液）を供給して、反応を行う工程であり、少なくとも、該反応容器に該Ａ液及び該Ｂ液の全量を供給した後の該反応容器内の反応液のｐＨが５．５〜８．５の範囲になるように、該Ａ液及び該Ｂ液の供給量を調節して、反応を行い、共沈体を得る共沈体調製工程（２）と、
該共沈体を焼成原料として、４５０〜６００℃で焼成することにより、ＢｉＦｅＯ３で表されるビスマス鉄酸化物を得る焼成工程と、
を有することを特徴とするビスマス鉄酸化物の製造方法。
【請求項５】
前記共沈体調製工程（２）において、モル換算のビスマスイオン及び鉄イオンの合計の全供給量に対する重炭酸イオン及び炭酸イオンの合計の全供給量の比（（重炭酸イオン＋炭酸イオン）／（ビスマスイオン＋鉄イオン））が、０．５〜２．１であることを特徴とする請求項４記載のビスマス鉄酸化物の製造方法。
【請求項６】
前記Ａ液のｐＨが０．０１〜０．１０であることを特徴とする請求項１〜５いずれか１項記載のビスマス鉄酸化物の製造方法。
【請求項７】
前記Ｂ液が、アンモニアを溶解させることにより、ｐＨが９．５〜１１に調節された水溶液であることを特徴とする請求項１〜６いずれか１項記載のビスマス鉄酸化物の製造方法。
【請求項８】
前記Ｂ液のｐＨが９．５〜１１であることを特徴とする請求項１〜７いずれか１項記載のビスマス鉄酸化物の製造方法。
【請求項９】
前記Ａ液の酸イオンが硝酸イオンであることを特徴とする請求項１〜８いずれか１項記載のビスマス鉄酸化物の製造方法。
【請求項１０】
前記Ａ液が、硝酸ビスマス、硝酸鉄及び硝酸を水に溶解させて得られた水溶液であることを特徴とする請求項１〜９いずれか１項記載のビスマス鉄酸化物の製造方法。
【請求項１１】
前記Ｂ液が、炭酸水素アンモニウム及びアンモニア水を水に溶解させて得られた水溶液であることを特徴とする請求項１〜１０いずれか１項記載のビスマス鉄酸化物の製造方法。
【請求項１２】
前記共沈体調製工程を行った後、前記反応液から前記共沈体調製工程を行い得られた共沈体を一部採取し、採取物中のビスマスと鉄のモル比（Ｂｉ／Ｆｅ）を求め、求めたビスマスと鉄のモル比から、前記共沈体調製工程を行い得られた共沈体のビスマスと鉄のモル比を１．０００にするために必要な追加イオン量を算出し、次いで、反応容器内の前記反応液を撹拌しながら、該追加イオン量のイオンを溶解させた水溶液（Ｄ液）を、該反応容器に供給することにより、モル比調節共沈体を得るモル比調節工程を行い、該モル比調節工程を行い得られたモル比調節共沈体を、前記焼成工程の焼成原料として、前記焼成工程を行うことを特徴とする請求項１〜１１いずれか１項記載のビスマス鉄酸化物の製造方法。
【発明の詳細な説明】
【技術分野】
【０００１】
本発明は、誘電体セラミックス、圧電セラミックス及びその原料として有用なビスマス鉄酸化物の製造方法に関する。
【背景技術】
【０００２】
Ｐｂ（Ｚｒ，Ｔｉ）Ｏ３（以下、「ＰＺＴ」という）は、優れた圧電特性を示す材料として知られているが、地球環境問題の観点から強誘電体とする機能性材料では、鉛を含む材料の使用が厳しく制限されつつある。現在、鉛を含まないＰＺＴの代替材料として、ＢｉＦｅＯ３およびそれを用いた固溶体が注目されている。
【０００３】
ＢｉＦｅＯ３の製造方法としては、例えば、下記特許文献１には、酸化ビスマス及び酸化鉄を乾式混合し、焼成する固相法が提案されている。また、下記特許文献２には硝酸鉄及び硝酸ビスマスを硝酸水溶液に溶解した溶液に、炭酸水素アンモニウムとアンモニア水を添加してビスマス鉄複合酸化物を得、次いで、ビスマス鉄複合酸化物を非イオン性高分子凝集剤で凝集させて凝集物を得、次いで、該凝集物を４００℃以上６５０℃以下で焼成する方法が提案されている。
【０００４】
しかしながら、ＢｉＦｅＯ３は、Ｂｉの揮発性が高いことから、焼成中にＢｉが揮発し、組成がずれて不純物が生成しやすく、不純物含有量の少ない高純なものを製造することが難しいことが知られている。
【０００５】
このため、例えば、非特許文献１には、不純物が少ないＢｉＦｅＯ３の製造方法として、化学両論組成よりも過剰のＢｉ２Ｏ３を加えて焼成し、不純物と未反応のＢｉ２Ｏ３を硝酸で溶かして取り除く方法が提案されている。
【先行技術文献】
【特許文献】
【０００６】
【特許文献１】特開２０１０−２５４５６０号公報
【特許文献２】特開２０１１−２１３５８１号公報
【非特許文献】
【０００７】
【非特許文献１】Ｊｏｕｒｎａｌ  ｏｆ  Ａｍｅｒｉｃａｎ  Ｃｅｒａｍｉｃ  Ｓｏｃｉｅｔｙ，Ｖｏｌ．５０,ｐ４３７（１９６７）
【発明の概要】
【発明が解決しようとする課題】
【０００８】
ところが、非特許文献１に開示されている製造方法では、工程が煩雑になり工業的に有利な方法とは言い難い。
【０００９】
従って、本発明の目的は、工業的に有利な方法で、不純物含有量が少ないＢｉＦｅＯ３で表されるビスマス鉄酸化物を製造する方法を提供することにある。
【課題を解決するための手段】
【００１０】
本発明者らは、上記実情に鑑み鋭意研究を重ねた結果、反応容器に、ビスマスイオンと、鉄イオンと、酸イオンと、を含有する水溶液（Ａ液）を供給しつつ、重炭酸イオン又は炭酸イオンと、アンモニウムイオンと、を含有する水溶液（Ｂ液）を供給して、反応を行う共沈体調製工程において、反応容器へのＡ液及びＢ液の供給速度又は供給量を調節することにより、反応容器内の反応液のｐＨを制御して反応を行って得られた共沈体を焼成することにより、Ｘ線回折的に不純物含有量が少ないＢｉＦｅＯ３で表されるビスマス鉄酸化物が得られることを見出し、本発明を完成させた。
【００１１】
すなわち、本発明（１）は、ＢｉＦｅＯ３で表されるビスマス鉄酸化物の製造方法であって、
反応容器に、ビスマスイオンと、鉄イオンと、酸イオンと、を含有する水溶液（Ａ液）を供給しつつ、重炭酸イオン又は炭酸イオンと、アンモニウムイオンと、を含有する水溶液（Ｂ液）を供給して、反応を行う工程であり、該反応容器への該Ａ液及び該Ｂ液の供給速度を調節することにより、該反応容器内の反応液のｐＨを、５．５〜８．５の範囲に制御しつつ反応を行い、共沈体を得る共沈体調製工程（１）と、
該共沈体を焼成原料として、４５０〜６００℃で焼成することにより、ＢｉＦｅＯ３で表されるビスマス鉄酸化物を得る焼成工程と、
を有することを特徴とするビスマス鉄酸化物の製造方法を提供するものである。
【００１２】
また、本発明（２）は、ＢｉＦｅＯ３で表されるビスマス鉄酸化物の製造方法であって、
反応容器に、ビスマスイオンと、鉄イオンと、酸イオンと、を含有する水溶液（Ａ液）を供給しつつ、重炭酸イオン又は炭酸イオンと、アンモニウムイオンと、を含有する水溶液（Ｂ液）を供給して、反応を行う工程であり、少なくとも、該反応容器に該Ａ液及び該Ｂ液の全量を供給した後の該反応容器内の反応液のｐＨが５．５〜８．５の範囲になるように、該Ａ液及び該Ｂ液の供給量を調節して、反応を行い、共沈体を得る共沈体調製工程（２）と、
該共沈体を焼成原料として、４５０〜６００℃で焼成することにより、ＢｉＦｅＯ３で表されるビスマス鉄酸化物を得る焼成工程と、
を有することを特徴とするビスマス鉄酸化物の製造方法を提供するものである。
【発明の効果】
【００１３】
本発明によれば、工業的に有利な方法で、不純物含有量が少ないＢｉＦｅＯ３で表されるビスマス鉄酸化物を製造する方法を提供することができる。
【図面の簡単な説明】
【００１４】
【図１】実施例１の焼成物のＳＥＭ写真とＸ線回折図である。
【図２】実施例２の焼成物のＳＥＭ写真とＸ線回折図である。
【図３】実施例３の焼成物のＳＥＭ写真とＸ線回折図である。
【図４】実施例４の焼成物のＳＥＭ写真とＸ線回折図である。
【図５】実施例５の焼成物のＳＥＭ写真とＸ線回折図である。
【図６】実施例６の焼成物のＳＥＭ写真とＸ線回折図である。
【図７】実施例７の焼成物のＳＥＭ写真とＸ線回折図である。
【図８】比較例１の焼成物のＳＥＭ写真とＸ線回折図である。
【図９】比較例２の焼成物のＳＥＭ写真とＸ線回折図である。
【図１０】実施例８の焼成物のＳＥＭ写真とＸ線回折図である。
【発明を実施するための形態】
【００１５】
本発明の第一の形態のビスマス鉄酸化物の製造方法は、ＢｉＦｅＯ３で表されるビスマス鉄酸化物の製造方法であって、
反応容器に、ビスマスイオンと、鉄イオンと、酸イオンと、を含有する水溶液（Ａ液）を供給しつつ、重炭酸イオン又は炭酸イオンと、アンモニウムイオンと、を含有する水溶液（Ｂ液）を供給して、反応を行う工程であり、該反応容器への該Ａ液及び該Ｂ液の供給速度を調節することにより、該反応容器内の反応液のｐＨを、５．５〜８．５の範囲に制御しつつ反応を行い、共沈体を得る共沈体調製工程（１）と、
該共沈体を焼成原料として、４５０〜６００℃で焼成することにより、ＢｉＦｅＯ３で表されるビスマス鉄酸化物を得る焼成工程と、
を有することを特徴とするビスマス鉄酸化物の製造方法である。
【００１６】
本発明の第一の形態のビスマス鉄酸化物の製造方法は、ＢｉＦｅＯ３で表されるビスマス鉄酸化物の製造方法であって、共沈体調製工程（１）と、焼成工程と、を有する。
【００１７】
本発明の第一の形態のビスマス鉄酸化物の製造方法に係る共沈体調製工程（１）は、反応容器に、Ａ液を供給しつつ、Ｂ液を供給して、反応を行うに当たって、反応容器へのＡ液及びＢ液の供給速度を調節することにより、反応容器内の反応液のｐＨを、５．５〜８．５の範囲に制御しつつ反応を行い、共沈体を得る工程である。
【００１８】
共沈体調製工程（１）で用いるＡ液は、ビスマスイオンと、鉄イオンと、酸イオンと、を含有する水溶液である。Ａ液中のビスマスイオンは、ビスマスイオン源に由来するビスマスイオンである。また、鉄イオンは、鉄イオン源に由来する鉄イオンである。また、酸イオンは、Ａ液の調製の際に、水に添加する酸に由来する酸イオンと、ビスマスイオン源又は鉄イオン源のアニオンが、酸イオンの場合に、アニオンが酸イオンであるビスマスイオン源又は鉄イオン源に由来する酸イオンがある。
【００１９】
Ａ液は、ビスマスイオン源と、鉄イオン源と、必要に応じて酸と、を水に溶解させることにより得られる水溶液である。
【００２０】
Ａ液に係るビスマスイオン源としては、例えば、硝酸ビスマス、硫酸ビスマス、リン酸ビスマス、有機酸のビスマス塩等のビスマス塩が挙げられ、これらは、含水物であっても無水物であってもよい。これらのうち、Ａ液に係るビスマスイオン源としては、硝酸ビスマスが、溶解性が高く、反応副生成物が少ない点で、好ましい。
【００２１】
Ａ液に係る鉄イオン源としては、例えば、硝酸鉄、硫酸鉄、リン酸鉄、有機酸の鉄塩等の鉄塩が挙げられ、これらは、含水物であっても無水物であってもよい。これらのうち、Ａ液に係る鉄イオン源としては、硝酸鉄が、溶解性が高く、反応副生成物が少ない点で、好ましい。
【００２２】
Ａ液に係る酸としては、例えば、塩酸、硝酸、硫酸、リン酸、有機酸等が挙げられる。これらのうち、Ａ液に係る酸としては、硝酸が、金属塩の溶解性が高くなり、反応副生成物が少なくなる点で、好ましい。
【００２３】
Ａ液中のビスマスイオンの濃度は、好ましくは０．２〜１．０モル／Ｌ、特に好ましくは０．５〜０．７モル／Ｌである。Ａ液中のビスマスイオンの濃度が、上記範囲にあることにより、ビスマス塩の溶解性が高く、鉄イオンとの均質な混合溶液となるため、ビスマスと鉄の均質な共沈体が得られる点で好ましい。
【００２４】
Ａ液中の鉄イオンの濃度は、好ましくは０．２〜１．０モル／Ｌ、特に好ましくは０．５〜０．７モル／Ｌである。Ａ液中のビスマスイオンの濃度が、上記範囲にあることにより、鉄塩の溶解性が高く、ビスマスイオンとの均質な混合溶液となるため、ビスマスと鉄の均質な共沈体が得られる点で好ましい。
【００２５】
Ａ液中の鉄イオンに対するビスマスイオンのモル比（ビスマスイオン／鉄イオン）は、好ましくは０．９８０〜１．０２０、特に好ましくは０．９９０〜１．０１０である。Ａ液中の鉄イオンに対するビスマスイオンのモル比が、上記範囲にあることにより、焼成後に得られるＢｉＦｅＯ３で表されるビスマス鉄酸化物の組成が安定して得られる点で好ましい。
【００２６】
Ａ液中の酸イオンの濃度は、好ましくは１．０〜８．０モル／Ｌ、特に好ましくは３．０〜５．５モル／Ｌである。Ａ液中の酸イオンの濃度が、上記範囲にあることにより、金属塩の溶解性が高くなり、反応時のｐＨ制御をし易くなる点で、好ましい。なお、本発明において、Ａ液中の酸イオンの濃度とは、Ａ液に含まれる全ての酸イオンの濃度を指す。すなわち、Ａ液を調製するために用いるビスマスイオン源、鉄イオン源及び酸に含まれている酸イオンの合計の濃度である。例えば、水に、ビスマスイオン源として硝酸ビスマスと、鉄イオン源として硝酸鉄と、酸として硝酸を添加して、Ａ液を調製した場合、Ａ液中の酸イオン濃度とは、硝酸ビスマス由来の硝酸イオンと、硝酸鉄由来の硝酸イオンと、酸として添加した硝酸由来の硝酸イオンを合計した硝酸イオンの濃度である。また、Ａ液が２種以上の酸イオンを含有する場合は、Ａ液中の酸イオンの濃度とは、Ａ液中の各酸イオンのモル数の合計を酸イオンのモル数として計算される濃度である。
【００２７】
Ａ液のｐＨは、好ましくは０．０１〜０．１０、特に好ましくは０．０２〜０．０８である。Ａ液のｐＨが上記範囲にあることにより、共沈反応中の反応液のｐＨを５．５〜８．５、好ましくは７．０〜８．０に制御し易くなる。なお、Ａ液のｐＨの調節であるが、水に、ビスマスイオン源及び鉄イオン源を添加して、Ａ液を調製するときに、それらに加えて酸を添加することにより、Ａ液のｐＨの調節を行うことができる。
【００２８】
共沈体調製工程（１）で用いるＢ液は、重炭酸イオン又は炭酸イオンと、アンモニウムイオンと、を含有する水溶液である。Ｂ液中の重炭酸イオンは、重炭酸イオン源に由来する重炭酸イオンであり、また、炭酸イオンは、炭酸イオン源に由来する炭酸イオンである。また、アンモニウムイオンは、Ｂ液の調製の際に、水に添加するアンモニア水に由来するアンモニウムイオンと、重炭酸イオン源又は炭酸イオン源のカチオンが、アンモニウムイオンの場合に、カチオンがアンモニウムイオンである重炭酸イオン源又は炭酸イオン源に由来するアンモニウムイオンがある。
【００２９】
Ｂ液は、重炭酸イオン源又は炭酸イオン源と、必要に応じてアンモニア水と、を水に溶解させることにより得られる水溶液である。
【００３０】
Ｂ液に係る重炭酸イオン源としては、例えば、炭酸水素ナトリウム、炭酸水素カリウム、炭酸水素アンモニウム等が挙げられ、これらは、含水物であっても無水物であってもよい。また、Ｂ液に係る炭酸イオン源としては、例えば、炭酸ナトリウム、炭酸カリウム、炭酸アンモニウム等が挙げられ、これらは含水物であっても無水物であってもよい。これらのうち、炭酸水素アンモニウムが、固体時に取り扱い易く、水への溶解性が高く、反応副生成物が少なくなる点で、好ましい。
【００３１】
Ｂ液中の重炭酸イオン及び炭酸イオンの合計の濃度は、好ましくは０．２〜１．０モル／Ｌ、特に好ましくは０．５〜０．７モル／Ｌである。Ｂ液中の重炭酸イオン及び炭酸イオンの合計の濃度が、上記範囲にあることにより、重炭酸イオン源及び炭酸イオン源の溶解性が高くなる点で、好ましい。なお、重炭酸イオン及び炭酸イオンの合計の濃度とは、重炭酸イオン及び炭酸イオンの両方のイオンを含む態様以外に、重炭酸イオン又は炭酸イオンのどちらか一方のイオンのみの態様も含む。
【００３２】
Ｂ液中のアンモニウムイオンの濃度は、好ましくは１．０〜８．０モル／Ｌ、特に好ましくは３．０〜５．５モル／Ｌである。Ｂ液中の酸イオンの濃度が、上記範囲にあることにより、反応時のｐＨ制御をし易くなる点で、好ましい。なお、本発明において、Ｂ液中のアンモニウムイオンの濃度とは、Ｂ液に含まれる全てのアンモニウムイオンの濃度を指す。すなわち、Ｂ液を調製するために用いる重炭酸イオン源、炭酸イオン源及びアンモニア水に含まれているアンモニウムイオンの合計の濃度である。例えば、水に、重炭酸アンモニウムと、アンモニア水を添加して、Ｂ液を調製した場合、Ｂ液中のアンモニウムイオン濃度とは、重炭酸アンモニウム由来のアンモニウムイオンと、アンモニア水由来のアンモニウムを合計したアンモニウムイオンの濃度である。
【００３３】
Ｂ液のｐＨは、好ましくは９．５〜１１、特に好ましくは１０．０〜１０．５である。Ｂ液のｐＨが上記範囲にあることにより、共沈反応中の反応液のｐＨを５．５〜８．５、好ましくは７．０〜８．０に制御し易くなる。Ｂ液としては、水に、重炭酸イオン源を添加し、更に、アンモニア水を添加することにより、好ましくは９．５〜１１．０、特に好ましくは１０．０〜１０．５に調節されたものが好ましい。
【００３４】
共沈体調製工程（１）では、反応容器に、Ａ液を供給しつつ、Ｂ液を供給して、反応容器内で、共沈反応を行わせて、共沈体を得る。そして、共沈体調製工程（１）では、反応容器にＡ液を供給しつつ、Ｂ液を供給し、且つ、共沈体を生成させるときに、反応容器へのＡ液及びＢ液の供給速度を調節することにより、反応容器内の反応液のｐＨを、５．５〜８．５の範囲、好ましくは７．０〜８．０の範囲に制御しつつ反応を行う。反応容器にＡ液を供給しつつ、Ｂ液を供給し、且つ、反応液のｐＨを上記範囲に制御しつつ共沈反応を行うことにより、共沈体の精密な組成制御が可能となり、このことにより、焼成を経て単相のＢｉＦｅＯ３で表されるビスマス鉄酸化物が得られる。一方、先にＡ液の全量を反応容器内に入れておき、その中に、Ｂ液を供給する場合、反対に、先にＢ液の全量を反応容器内に入れておき、その中に、Ａ液を供給する場合は、反応液中のビスマスイオン及び鉄イオンを効率的に共沈体へと用いることができなくなり精密な組成制御が困難となる。また、反応容器にＡ液を供給しつつ、Ｂ液を供給して反応を行ってはいるものの、Ａ液とＢ液の全量を供給した後の反応液のｐＨが上記範囲から外れている場合は、反応液中のビスマスイオン及び鉄イオンを効率的に共沈体へと用いることができなくなり精密な組成制御が困難となる。
【００３５】
共沈体調製工程（１）において、反応容器へＡ液とＢ液が供給されているときに反応容器内で、Ａ液内のイオンとＢ液内のイオンとが十分に接触できるように、反応液を撹拌する。
【００３６】
共沈体調製工程（１）において、反応容器へのＡ液及びＢ液の供給速度は、反応液のｐＨが上記範囲内に維持される供給速度であればよく、Ａ液及びＢ液中の各イオンの濃度、反応容器のスケール、反応方式、撹拌機器設備能力、送液機器設備能力等に合わせて、適宜選択される。
【００３７】
共沈体調製工程（１）において、Ａ液を供給しつつ、Ｂ液を供給して、反応容器内で、共沈反応を行わせる方法としては、例えば、（１）連続的に反応原料の供給と反応液の排出が行える流通式の反応容器に、Ａ液とＢ液を供給しつつ、反応容器から、反応液を排出する方法、（２）バッチ式の反応容器に、予め、ｐＨが５．５〜８．５、好ましくは７．０〜８．０の水溶媒（Ｃ液）を入れておき、Ｃ液が入れられている反応容器に、Ａ液とＢ液を供給する方法、（３）バッチ式の反応容器に、Ａ液とＢ液を供給する方法等が挙げられる。
【００３８】
反応方式として、（２）バッチ式の反応容器に、予め、ｐＨが５．５〜８．５、好ましくは７．０〜８．０の水溶媒（Ｃ液）を入れておき、Ｃ液が入れられている反応容器に、Ａ液とＢ液を供給する方法を採用する場合、Ａ液とＢ液を供給する前のＣ液のｐＨを５．５〜８．５、好ましくは７．０〜８．０とし、且つ、Ａ液とＢ液の供給を行っているときの反応液（Ａ液及びＢ液が添加されたＣ液）のｐＨを５．５〜８．５、好ましくは７．０〜８．０とする。そして、（２）の反応方式において、Ａ液とＢ液を供給する前のＣ液のｐＨを５．５〜８．５、好ましくは７．０〜８．０とし、且つ、Ａ液とＢ液の供給を行っているときの反応液（Ａ液及びＢ液が添加されたＣ液）のｐＨを５．５〜８．５、好ましくは７．０〜８．０とすることにより、共沈体の精密な組成制御が可能となり、このことにより、焼成を経て単相のＢｉＦｅＯ３で表されるビスマス鉄酸化物が得られる。
【００３９】
なお、本発明において、「反応容器に、Ａ液を供給しつつ、Ｂ液を供給する。」とは、反応容器へのＡ液の供給時間と反応容器へのＢ液の供給時間とが、完全に又は一部重なっていることを指す。そして、反応容器へのＡ液の供給時間と反応容器へのＢ液の供給時間とが、完全に重なっていること、すなわち、Ａ液の供給開始とＢ液の供給開始とが同時であり且つＡ液の供給終了とＢ液の供給終了が同時であることが、共沈体中のＢｉとＦｅの組成調節が容易になる点で好ましいが、本発明の効果を損なわない程度であれば、完全に重なっていなくてもよい。
【００４０】
共沈体調製工程（１）において、反応容器内の反応液の温度、すなわち、共沈反応の反応温度は、好ましくは５０℃以下、特に好ましくは１５〜３５℃である。反応容器内の反応液の温度が上記範囲であることにより、十分な原料の溶解性が得られ、金属イオンの反応性が高くなり、精密な共沈体の組成制御をし易くなるため、設備管理、工程管理に有益となる。また、アンモニア成分の揮発が抑制され、臭気対策等の作業面でも大きなメリットを得ることができる。
【００４１】
共沈体調製工程（１）において、モル換算のビスマスイオン及び鉄イオンの合計の供給速度（ｍｏｌ／分）に対する重炭酸イオン及び炭酸イオンの合計の供給速度（ｍｏｌ／分）の比（（重炭酸イオン＋炭酸イオン）／（ビスマスイオン＋鉄イオン））は、好ましくは０．５〜２．１、特に好ましくは０．５１〜１．０である。モル換算のビスマスイオン及び鉄イオンの合計の供給速度（ｍｏｌ／分）に対する重炭酸イオン及び炭酸イオンの合計の供給速度（ｍｏｌ／分）の比（（重炭酸イオン＋炭酸イオン）／（ビスマスイオン＋鉄イオン））が上記範囲であることにより、焼成して得られるビスマス鉄酸化物が単相になり易い共沈体が得られる点で、好ましい。なお、モル換算のビスマスイオン及び鉄イオンの合計の供給速度（ｍｏｌ／分）とは、単位時間当たりに反応容器に供給されるビスマスイオンのモル数と鉄イオンのモル数の合計であり、また、モル換算の重炭酸イオン及び炭酸イオンの合計の供給速度（ｍｏｌ／分）とは、単位時間当たりに反応容器に供給される重炭酸イオン及び炭酸イオンの合計のモル数である。
【００４２】
共沈体調製工程（１）において、モル換算の酸イオンの供給速度（ｍｏｌ／分）に対するアンモニウムイオンの供給速度（ｍｏｌ／分）の比（アンモニウムイオン／酸イオン）は、好ましくは１．００〜２．００、特に好ましくは１．０２〜１．６０である。モル換算の酸イオンの供給速度（ｍｏｌ／分）に対するアンモニウムイオンの供給速度（ｍｏｌ／分）の比（アンモニウムイオン／酸イオン）が上記範囲であることにより、反応液のｐＨを所望の範囲に制御し易くなり、金属イオンの反応性が高くなり、精密な共沈体の組成制御がし易くなる。なお、モル換算の酸イオンの供給速度（ｍｏｌ／分）とは、単位時間当たりに反応容器に供給される酸イオンのモル数であり、また、モル換算のアンモニウムイオンの供給速度（ｍｏｌ／分）とは、単位時間当たりに反応容器に供給されるアンモニウムイオンのモル数である。
【００４３】
共沈体調製工程（１）において、Ａ液及びＢ液の供給速度は、一定であることが好ましいが、反応容器の反応液のｐＨを所望の範囲内で維持できるのであれば、Ａ液又はＢ液の供給速度は一定でなくてもよい。
【００４４】
共沈体調製工程（１）を、バッチ式の反応容器を用いて行った場合、反応容器へのＡ液及びＢ液の供給終了後、引き続き反応液の撹拌を継続する熟成を行ってもよい。熟成を行うことにより、反応液中の未反応成分を低減することができる。熟成を行うときの反応液のｐＨは、好ましくは５．５〜８．５、特に好ましくは７．０〜８．０である。熟成の際の反応液のｐＨが上記範囲であることにより、析出したビスマス成分及び鉄成分が再溶解し難く、組成変化が起こり難く、高収率で共沈体を得ることができる。熟成の際の反応液の温度は、５５℃以下、好ましくは１５〜３５℃である。熟成温度が上記範囲であることにより、熟成の効果が得られ易い。
【００４５】
共沈体調製工程（１）を行った後、常法により固液分離し、共沈体を得、必要に応じて更に熟成を行ったときは、熟成を行った後、常法により固液分離し、共沈体を得、必要により、共沈体の水洗、乾燥を行う。
【００４６】
本発明の第一の形態のビスマス鉄酸化物の製造方法に係る焼成工程は、共沈体調製工程（１）を行い得られた共沈体を、焼成することにより、ＢｉＦｅＯ３で表されるビスマス鉄酸化物を得る工程である。
【００４７】
焼成工程における焼成温度は、４５０〜６００℃、好ましくは５００〜５５０℃である。焼成温度が上記範囲であることにより、結晶性が高く、Ｘ線回折的にＢｉ２Ｆｅ４Ｏ９やＢｉ２Ｏ３等の不純物のピークが少ないＢｉＦｅＯ３で表されるビスマス鉄酸化物が得られる。焼成時間は、適宜選択されるが、粒径の揃った主相率の高いＢｉＦｅＯ３で表されるビスマス鉄酸化物が得られる点で、好ましくは３時間以上、特に好ましくは５〜３０時間である。焼成雰囲気は、特に制限されず、大気雰囲気、酸素雰囲気のいずれでもよい。
【００４８】
焼成工程では、焼成を複数回行ってもよい。例えば、１回共沈体の焼成を行い、次いで、焼成物を冷却及び粉砕後、再び焼成物の粉砕物を焼成してもよい。
【００４９】
焼成工程を行った後、焼成物を適宜冷却し、必要に応じて、粉砕、解砕、分級等を行い、ＢｉＦｅＯ３で表されるビスマス鉄酸化物を得る。
【００５０】
本発明の第二の形態のビスマス鉄酸化物の製造方法は、ＢｉＦｅＯ３で表されるビスマス鉄酸化物の製造方法であって、
反応容器に、ビスマスイオンと、鉄イオンと、酸イオンと、を含有する水溶液（Ａ液）を供給しつつ、重炭酸イオン又は炭酸イオンと、アンモニウムイオンと、を含有する水溶液（Ｂ液）を供給して、反応を行う工程であり、少なくとも、該反応容器に該Ａ液及び該Ｂ液の全量を供給した後の該反応容器内の反応液のｐＨが５．５〜８．５の範囲になるように、該Ａ液及び該Ｂ液の供給量を調節して、反応を行い、共沈体を得る共沈体調製工程（２）と、
該共沈体を焼成原料として、４５０〜６００℃で焼成することにより、ＢｉＦｅＯ３で表されるビスマス鉄酸化物を得る焼成工程と、
を有することを特徴とするビスマス鉄酸化物の製造方法である。
【００５１】
本発明の第二の形態のビスマス鉄酸化物の製造方法は、ＢｉＦｅＯ３で表されるビスマス鉄酸化物の製造方法であって、共沈体調製工程（２）と、焼成工程と、を有する。
【００５２】
本発明の第二の形態のビスマス鉄酸化物の製造方法に係る共沈体調製工程（２）は、反応容器に、Ａ液を供給しつつ、Ｂ液を供給して、反応を行うに当たって、少なくとも、反応容器にＡ液及びＢ液の全量を供給した後の反応容器内の反応液のｐＨが５．５〜８．５の範囲になるように、Ａ液及びＢ液の供給量を調節して、反応を行い、共沈体を得る工程である。つまり、共沈体調製工程（２）は、Ａ液とＢ液の全量を反応容器に供給した後の反応液のｐＨが５．５〜８．５になるように、Ａ液及びＢ液を反応容器に供給する。よって、共沈体調製工程（２）では、反応開始前及びＡ液とＢ液の供給途中は、反応液のｐＨは５．５〜８．５であってもなくてもよく、Ａ液とＢ液の全量を反応容器に供給した後の反応液のｐＨが５．５〜８．５になるように、Ａ液とＢ液の供給量が調節されていればよい。
【００５３】
共沈体調製工程（２）に係るＡ液及びＢ液は、共沈体調製工程（１）に係るＡ液及びＢ液と同様である。
【００５４】
共沈体調製工程（２）では、反応容器に、Ａ液を供給しつつ、Ｂ液を供給して、反応容器内で、共沈反応を行わせて、共沈体を得る。そして、共沈体調製工程（２）では、反応容器にＡ液を供給しつつ、Ｂ液を供給し、且つ、反応容器へのＡ液及びＢ液の供給量を調節することにより、反応溶液にＡ液及びＢ液の全量を供給した後の反応容器内の反応液のｐＨを、５．５〜８．５の範囲、好ましくは７．０〜８．０の範囲に調節する。反応容器にＡ液を供給しつつ、Ｂ液を供給し、且つ、反応液のｐＨを上記範囲に調節して共沈反応を行うことにより、共沈体の精密な組成制御が可能となり、このことにより、焼成を経て単相のＢｉＦｅＯ３で表されるビスマス鉄酸化物が得られる。一方、先にＡ液の全量を反応容器内に入れておき、その中に、Ｂ液を供給する場合、反対に、先にＢ液の全量を反応容器内に入れておき、その中に、Ａ液を供給する場合や、反応容器にＡ液を供給しつつ、Ｂ液を供給して反応を行ってはいるものの、Ａ液とＢ液の全量を供給した後の反応液のｐＨが上記範囲から外れている場合は、反応液中のビスマスイオン及び鉄イオンを効率的に共沈体へと用いることができなくなり精密な組成制御が困難となる。
【００５５】
共沈体調製工程（２）において、反応容器へＡ液とＢ液が供給されているときの反応容器内で、Ａ液内のイオンとＢ液内のイオンとが十分に接触できるように、反応液を撹拌する。
【００５６】
共沈体調製工程（２）において、反応容器へのＡ液及びＢ液の供給速度及び全供給量は、Ａ液及びＢ液の全量を供給した後の反応液のｐＨが上記範囲内に維持される供給速度及び全供給量であればよく、Ａ液及びＢ液中の各イオンの濃度、反応容器のスケール、反応方式、撹拌機器設備能力、送液機器設備能力等に合わせて、適宜選択される。
【００５７】
共沈体調製工程（２）において、Ａ液を供給しつつ、Ｂ液を供給して、反応容器内で、共沈反応を行わせる方法としては、例えば、（１）バッチ式の反応容器に、予め、水溶媒（Ｃ液）を入れておき、Ｃ液が入れられている反応容器に、Ａ液とＢ液を供給する方法、（２）バッチ式の反応容器に、Ａ液とＢ液を供給する方法等が挙げられる。
【００５８】
なお、本発明において、「反応容器に、Ａ液を供給しつつ、Ｂ液を供給する。」とは、反応容器へのＡ液の供給時間と反応容器へのＢ液の供給時間とが、完全に又は一部重なっていることを指す。そして、反応容器へのＡ液の供給時間と反応容器へのＢ液の供給時間とが、完全に重なっていること、すなわち、Ａ液の供給開始とＢ液の供給開始とが同時であり且つＡ液の供給終了とＢ液の供給終了が同時であることが、共沈体中のＢｉとＦｅの組成調節が容易になる点で好ましいが、本発明の効果を損なわない程度であれば、完全に重なっていなくてもよい。
【００５９】
共沈体調製工程（２）において、反応容器内の反応液の温度、すなわち、共沈反応の反応温度は、好ましくは５０℃以下、特に好ましくは１５〜３５℃である。反応容器内の反応液の温度が上記範囲であることにより、十分な原料の溶解性が得られ、金属イオンの反応性が高くなり、精密な共沈体の組成制御をし易くなるため、設備管理、工程管理に有益となる。また、アンモニア成分の揮発が抑制され、臭気対策等の作業面でも大きなメリットを得ることができる。
【００６０】
共沈体調製工程（２）において、モル換算のビスマスイオン及び鉄イオンの合計の全供給量（ｍｏｌ）に対する重炭酸イオン及び炭酸イオンの合計の全供給量（ｍｏｌ）の比（（重炭酸イオン＋炭酸イオン）／（ビスマスイオン＋鉄イオン））は、好ましくは０．５〜２．１、特に好ましくは０．５１〜１．０である。モル換算のビスマスイオン及び鉄イオンの合計の全供給量（ｍｏｌ）に対する重炭酸イオン及び炭酸イオンの合計の全供給量（ｍｏｌ）の比（（重炭酸イオン＋炭酸イオン）／（ビスマスイオン＋鉄イオン））が上記範囲であることにより、焼成して得られるビスマス鉄酸化物が単相になり易い共沈体が得られる点で、好ましい。
【００６１】
共沈体調製工程（２）において、モル換算の酸イオンの全供給量（ｍｏｌ）に対するアンモニウムイオンの全供給量（ｍｏｌ）の比（アンモニウムイオン／酸イオン）は、好ましくは１．００〜２．００、特に好ましくは１．０２〜１．６０である。モル換算の酸イオンの全供給量（ｍｏｌ）に対するアンモニウムイオンの全供給量（ｍｏｌ）の比（アンモニウムイオン／酸イオン）が上記範囲であることにより、反応液のｐＨを所望の範囲に制御し易くなり、金属イオンの反応性が高くなり、精密な共沈体の組成制御がし易くなる。
【００６２】
共沈体調製工程（２）において、Ａ液及びＢ液の供給速度は、一定であることが好ましいが、反応後の反応容器内の反応液のｐＨを所望の範囲内で維持できるのであれば、Ａ液又はＢ液の供給速度は一定でなくてもよい。
【００６３】
共沈体調製工程（２）を、バッチ式の反応容器を用いて行った場合、反応容器へのＡ液及びＢ液の供給終了後、引き続き反応液の撹拌を継続する熟成を行ってもよい。熟成を行うことにより、反応液中の未反応成分を低減することができる。熟成を行うときの反応液のｐＨは、好ましくは５．５〜８．５、特に好ましくは７．０〜８．０である。熟成の際の反応液のｐＨが上記範囲であることにより、析出したビスマス成分及び鉄成分が再溶解し難く、組成変化が起こり難く、高収率で共沈体を得ることができる。熟成の際の反応液の温度は、５５℃以下、好ましくは１５〜３５℃である。熟成温度が上記範囲であることにより、熟成の効果が得られ易い。
【００６４】
共沈体調製工程（２）を行った後、常法により固液分離し、共沈体を得、必要に応じて更に熟成を行ったときは、熟成を行った後、常法により固液分離し、共沈体を得、必要により、共沈体の水洗、乾燥を行う。
【００６５】
本発明の第二の形態のビスマス鉄酸化物の製造方法に係る焼成工程は、共沈体調製工程（２）を行い得られた共沈体を、焼成することにより、ＢｉＦｅＯ３で表されるビスマス鉄酸化物を得る工程である。本発明の第二の形態のビスマス鉄酸化物の製造方法に係る焼成工程は、焼成原料に共沈体調製工程（２）を行い得られる共沈体を用いること以外は、本発明の第一の形態のビスマス鉄酸化物の製造方法に係る焼成工程と同様である。
【００６６】
焼成工程における焼成温度は、４５０〜６００℃、好ましくは５００〜５５０℃である。焼成温度が上記範囲であることにより、結晶性が高く、Ｘ線回折的にＢｉ２Ｆｅ４Ｏ９やＢｉ２Ｏ３等の不純物のピークが少ないＢｉＦｅＯ３で表されるビスマス鉄酸化物が得られる。焼成時間は、適宜選択されるが、粒径の揃った主相率の高いＢｉＦｅＯ３で表されるビスマス鉄酸化物が得られる点で、好ましくは３時間以上、特に好ましくは５〜３０時間である。焼成雰囲気は、特に制限されず、大気雰囲気、酸素雰囲気のいずれでもよい。
【００６７】
焼成工程では、焼成を複数回行ってもよい。例えば、１回共沈体の焼成を行い、次いで、焼成物を冷却及び粉砕後、再び焼成物の粉砕物を焼成してもよい。
【００６８】
焼成工程を行った後、焼成物を適宜冷却し、必要に応じて、粉砕、解砕、分級等を行い、ＢｉＦｅＯ３で表されるビスマス鉄酸化物を得る。
【００６９】
本発明の第一の形態のビスマス鉄酸化物の製造方法又は本発明の第二の形態のビスマス鉄酸化物の製造方法の変形形態として、共沈体調製工程（１）又は（２）を行った後、反応液から共沈体調製工程（１）又は（２）を行い得られた共沈体を一部採取し、採取物を蛍光Ｘ線法により分析して、採取物中のビスマスと鉄のモル比を求め、求めたビスマスと鉄のモル比から、共沈体調製工程を行い得られた共沈体のビスマスと鉄のモル比を１．０００にするために必要な追加イオン量を算出し、次いで、反応容器内の反応液を撹拌しながら、追加イオン量のイオンを溶解させた水溶液（Ｄ液）を、反応容器に供給することにより、ビスマスと鉄のモル比が調節されたモル比調節共沈体を得るモル比調節工程を行い、モル比調節工程を行い得られたモル比調節共沈体を、焼成工程の焼成原料として、焼成工程を行うビスマス鉄酸化物の製造方法が挙げられる。反応スケールが大きくなるほど、共沈体調製工程（１）又は（２）を行い得られる共沈体のビスマスと鉄のモル比がずれ易くなるので、反応スケールが大きい場合に、このような本発明のビスマス鉄酸化物の製造方法の変形形態が、共沈体のビスマスと鉄のモル比を１．０００に近くすることができる点で、好ましい。つまり、本発明のビスマス鉄酸化物の製造方法では、共沈体調製工程（１）又は（２）を行った後、あるいは、共沈体調製工程（１）又は（２）に続き熟成を行った後に、反応液から共沈体を一部採取し、採取物の分析を行う。採取物の分析を行っている間、共沈体調製工程（１）又は（２）を行った後の反応液については、撹拌せずに放置しておくか、あるいは、熟成を行う。そして、採取物の分析が終わると、その結果に基づいて、反応液を撹拌しながら、Ｄ液を供給して、モル比調節工程を行う。次いで、モル比調節工程を行い得られたモル比調節共沈体を焼成原料として用いて、焼成工程を行う。
【００７０】
本発明のビスマス鉄酸化物の製造方法を行い得られるビスマス鉄酸化物は、ＢｉＦｅＯ３で表されるビスマス鉄酸化物であり、Ｂｉ２Ｆｅ４Ｏ９がＸ線回折的に観測されず、更にＢｉ２Ｏ３が少ないＸ線回折的に高純度なものであることが特徴の一つである。
【００７１】
本発明のビスマス鉄酸化物の製造方法を行い得られるＢｉＦｅＯ３で表されるビスマス鉄酸化物は、鉛を含まないＰＺＴの代替材料として、下記一般式（１）で表される圧電セラミックの原料として用いられる。
一般式（１）：
ｘＢｉＦｅＯ３−（１−ｘ）ＡＢＯ３      （１）
（式中、Ａ及びＢは一種または複数の金属イオンで、Ａは１価、２価または３価の金属イオン、Ｂは３価、４価または５価の金属イオンを表す。）
【００７２】
一般式（１）において、ＡＢＯ３は、ペロブスカイト型、もしくはそれに近い構造のセラミックが好ましく、該ペロブスカイト型もしくは類似構造のセラミックの好ましいものとしては、ＢａＴｉＯ３、ＳｒＴｉＯ３、ＣａＴｉＯ３、ＢａＺｒＯ３、ＳｒＺｒＯ３、ＣａＺｒＯ３、ＫＮｂＯ３、ＮａＮｂＯ３、ＬｉＮｂＯ３、ＫＴａＯ３、ＮａＴａＯ３、ＬｉＴａＯ３、ＡｇＮｂＯ３、ＢｉＣｒＯ３、ＢｉＭｎＯ３、ＢｉＣｏＯ３、ＢｉＮｉＯ３、（Ｂｉ０．５Ｎａ０．５）ＴｉＯ３、（Ｂｉ０．５Ｋ０．５）ＴｉＯ３、Ｂｉ（Ｚｎ０．５Ｔｉ０．５）Ｏ３、Ｂｉ（Ｍｇ０．５Ｔｉ０．５）Ｏ３、Ｂｉ（Ｎｉ０．５Ｔｉ０．５）Ｏ３等が挙げられ、これらは２種以上の混合系であってもよい。
【実施例】
【００７３】
以下、本発明を実施例により説明するが、本発明はこれらの実施例に限定されるものではない。
【００７４】
（実施例１〜６）
＜各液の準備＞
硝酸ビスマス５水塩と硝酸鉄９水塩を表１に示す所定量秤量し、純水と６１質量％硝酸を加えてＡ液を調製した。
これとは別に、重炭酸アンモニウムを表１に示す所定量秤量し、純水と２８質量％アンモニア水を所定量加えてＢ液を調製した。
また、５００ｍｌのガラス容器に表１に示す所定量の純水を仕込み、これをＣ液とした。
（イ）共沈体調製工程
反応容器内のＣ液を撹拌しながら、ペリスタリックポンプを用いてＡ液の流量を６．０ｍＬ／分、Ｂ液の流量を５．３ｍＬ／分に調整し、滴下温度を調節しながら同時に反応容器内に滴下した。
Ａ液及びＢ液を全量滴下して反応を行い、次いで、３０分間、室温で熟成した。滴下の初期から茶色の析出物が確認され、滴下終了まで茶色の状態が続いた。なお、共沈体調製工程中の反応液のｐＨの推移については、反応前、Ａ液及びＢ液の滴下開始後５分後と１０分後、滴下終了時に、反応液のｐＨを測定した。
次いで、反応液をろ過し、得られたケーキを１２０℃で乾燥し、乳鉢で解砕して、これを共沈体試料とした。
（ロ）焼成工程
上記で得られた共沈体試料を５００℃で７時間、大気雰囲気で焼成し、焼成物を得た。得られた焼成物について、ＸＲＤ分析を行い結晶状態の確認をした。結晶相の特徴を表４に記した。また、得られた焼成物のＳＥＭ写真とＸ線回折図を図１〜６に示す。
（ハ）反応分析
上記反応終了後の液相をサンプリングし、ＩＣＰ−ＡＥＳによる溶存のビスマスイオンおよび鉄イオンを定量して反応収率を求めた。また、生成した共沈体を８００℃で３０分強熱し、蛍光Ｘ線法による精密組成分析を行い、ビスマスと鉄のモル比（ビスマス／鉄）を求めた。得られた結果を表１に示す。また、粉末Ｘ線回折スペクトルの解析より、ＢｉＦｅＯ３相率を求めた。得られた結果を表４に示す。
【００７５】
（実施例７）
実施例７では、実施例１〜６の約１５０倍スケールで実施した。
＜各液の準備＞
硝酸ビスマス５水塩と硝酸鉄９水塩を表１に示す所定量秤量し、純水と７０質量％硝酸を加えてＡ液を調製した。
これとは別に、重炭酸アンモニウムを表１に示す所定量秤量し、純水と２９質量％アンモニア水を所定量加えてＢ液を調製した。
また、７５Ｌの反応容器に表１に示す所定量の純水を仕込み、これをＣ液とした。
（イ）共沈体調製工程
反応容器内のＣ液を撹拌しながら、マスターフレックスポンプを用いてＡ液とＢ液とを同時に１１２５ｍＬ／分の流量で、滴下温度を調節しながら反応容器内に滴下した。
Ａ液及びＢ液を全量滴下して反応を行い、次いで、３０分間、室温で熟成した。なお、共沈体調製工程中の反応液のｐＨの推移については、反応前、Ａ液及びＢ液の滴下開始後５分後と１０分後、滴下終了時に、反応液のｐＨを測定した。
次いで、生成した共沈体の一部を採取し、濾過乾燥後にこれを解砕し、８００℃で３０分強熱し、蛍光Ｘ線法による精密組成分析を行い、ビスマスと鉄のモル比（ビスマス／鉄）を求めたところ１．００２であった。この結果より、追加イオン量は、硝酸鉄９水和物で６．８ｇ分と算出された。
次いで、硝酸鉄９水和物を６．８ｇ秤量し、これを１００ｇの水に溶解してＤ液とし、反応容器内の熟成後の反応液を撹拌しながら、反応容器内にペリスタリックポンプを用いて約１０間かけて添加した。更に室温で３０分間熟成して撹拌を停止した。反応液をろ過し、得られたケーキを１２０℃で乾燥し、ロールミルで解砕して、これを共沈体試料とした。組成が調節された共沈体試料のモル比（ビスマス／鉄）は１．０００であった。
（ロ）焼成工程
上記で得られた共沈体試料を５３５℃で１５時間、大気雰囲気で焼成し、焼成物を得た。更に焼成物に対してジェットミルを用いて粉砕を行い粉末状のビスマス鉄酸化物を得た。このビスマス鉄酸化物のモル比（ビスマス／鉄）は１．０００であり、比表面積は４．８６ｍ２／ｇ、粒度分布指標であるＤ１０、Ｄ５０、Ｄ９０はそれぞれ、０．３８μｍ、０．５０μｍ、０．７１μｍであった。得られた粉末状の試料について、ＸＲＤ分析を行い結晶状態の確認をした。結晶相の特徴を表４に記した。また、得られた粉末状のビスマス鉄酸化物のＳＥＭ写真とＸ線回折図を図７に示す。
（ハ）反応分析
上記反応終了後の液相をサンプリングし、ＩＣＰ−ＡＥＳによる溶存のビスマスイオンおよび鉄イオンを定量して反応収率を求めた。また、生成した共沈体および組成を微調整された共沈体を８００℃で３０分強熱し、蛍光Ｘ線法による精密組成分析を行い、ビスマスと鉄のモル比（ビスマス／鉄）を求めた。得られた結果を表１に示す。
【００７６】
【表１】
2018080090.tif 000003
＊１）６１質量％硝酸に代えて、７０質量％硝酸を使用
＊２）２８質量％アンモニア水に代えて、２９質量％アンモニア水を使用
＊３）「Ｍ」はＢｉイオンとＦｅイオンの合計のモル数
【００７７】
（比較例１）
＜各液の準備＞
５００ｍｌのガラス容器に硝酸ビスマス５水和物と硝酸鉄９水和物を表２に示す所定量秤量し、純水と６１質量％硝酸を加えてＡ液を調製した。
これとは別に、重炭酸アンモニウムを表２に示す所定量秤量し、純水と２８質量％アンモニア水を所定量加えてＢ液を調製した。
（イ）共沈体の調製
反応容器内のＡ液を撹拌しながら、ペリスタリックポンプを用いてＢ液を１０．１ｍＬ／分の流量で、滴下温度を調節しながら反応容器内に滴下した。
Ｂ液を全量滴下して反応を行い、次いで、３０分間、室温で熟成した。滴下初期には白色析出物が認められ、滴下が進むにつれ茶色の析出へと変化した。なお、共沈体調製工程中の反応液のｐＨの推移については、反応前、Ｂ液の滴下開始後５分後と１０分後、滴下終了時に、反応液のｐＨを測定した。
次いで、反応液をろ過し、得られたケーキを１２０℃で乾燥し、乳鉢で解砕して、これを共沈体試料とした。
（ロ）焼成
上記で得られた共沈体試料を５００℃で７時間、大気雰囲気で焼成し、焼成物を得た。得られた焼成物について、ＸＲＤ分析を行い結晶状態の確認をした。結晶相の特徴を表４に記した。また、得られた焼成物のＳＥＭ写真とＸ線回折図を図８に示す。
（ハ）反応分析
上記反応終了後の液相をサンプリングし、ＩＣＰ−ＡＥＳによる溶存のビスマスイオンおよび鉄イオンを定量して反応収率を求めた。また、生成した共沈体を８００℃で３０分強熱し、蛍光Ｘ線法による精密組成分析を行い、ビスマスと鉄のモル比（ビスマス／鉄）を求めた。得られた結果を表２に示す。
【００７８】
（比較例２）
＜各液の準備＞
５００ｍｌのガラス容器に重炭酸アンモニウムを表２に示す所定量秤量し、純水と２８質量％アンモニア水を所定量加えてＢ液を調製した。
これとは別に、硝酸ビスマス５水和物と硝酸鉄９水和物を表２に示す所定量秤量し、純水と６１質量％硝酸を加えてＡ液を調製した。
（イ）共沈体の調製
反応容器内のＢ液を撹拌しながら、ペリスタリックポンプを用いてＡ液を６．０ｍＬ／分の流量で、滴下温度を調節しながら反応容器内に滴下した。
Ａ液を全量滴下して反応を行い、次いで、３０分間、室温で熟成した。滴下初期より終始茶色の析出物が確認され、添加終盤では激しく泡発生が確認された。なお、共沈体調製工程中の反応液のｐＨの推移については、反応前、Ａ液の滴下開始後５分後と１０分後、滴下終了時に、反応液のｐＨを測定した。
次いで、反応液をろ過し、得られたケーキを１２０℃で乾燥し、乳鉢で解砕して、これを共沈体試料とした。
（ロ）焼成
上記で得られた共沈体試料を５００℃で７時間、大気雰囲気で焼成し、焼成物を得た。得られた焼成物について、ＸＲＤ分析を行い結晶状態の確認をした。結晶相の特徴を表４に記した。また、得られた焼成物のＳＥＭ写真とＸ線回折図を図９に示す。
（ハ）反応分析
上記反応終了後の液相をサンプリングし、ＩＣＰ−ＡＥＳによる溶存のビスマスイオンおよび鉄イオンを定量して反応収率を求めた。また、生成した共沈体を８００℃で３０分強熱し、蛍光Ｘ線法による精密組成分析を行い、ビスマスと鉄のモル比（ビスマス／鉄）を求めた。得られた結果を表２に示す。
【００７９】
【表２】
2018080090.tif 000004
【００８０】
（実施例８）
＜各液の準備＞
硝酸ビスマス５水和物と硝酸鉄９水和物を表２に示す所定量秤量し、純水と６１質量％硝酸を加えてＡ液を調製した。
これとは別に、重炭酸アンモニウムを表２に示す所定量秤量し、純水と２８質量％アンモニア水を所定量加えてＢ液を調製した。
また、５００ｍｌのガラス容器に表２に示す所定量の純水を仕込み、これをＣ液とした。
（イ）共沈体調製工程
反応容器内のＣ液を撹拌しながら、ペリスタリックポンプを用いてＡ液を５ｍL／分、Ｂ液を２．５ｍＬ／分の流量で、滴下温度を調節しながら反応容器内に同時に滴下した。
Ａ液及びＢ液を全量滴下して反応を行い、次いで、３０分間、室温で熟成した。なお、共沈体調製工程中の反応液のｐＨの推移については、反応前、Ａ液及びＢ液の滴下開始後５分後と１０分後、滴下終了時に、反応液のｐＨを測定した。
次いで、反応液をろ過し、得られたケーキを１２０℃で乾燥し、乳鉢で解砕して、これを共沈体試料とした。
（ロ）焼成工程
上記で得られた共沈体試料を５００℃で７時間、大気雰囲気で焼成し、焼成物を得た。得られた焼成物について、ＸＲＤ分析を行い結晶状態の確認をした。結晶相の特徴を表４に記した。また、得られた焼成物のＳＥＭ写真とＸ線回折図を図１０に示す。
（ハ）反応分析
上記反応終了後の液相をサンプリングし、ＩＣＰ−ＡＥＳによる溶存のビスマスイオンおよび鉄イオンを定量して反応収率を求めた。また、生成した共沈体を８００℃で３０分強熱し、蛍光Ｘ線法による精密組成分析を行い、ビスマスと鉄のモル比（ビスマス／鉄）を求めた。得られた結果を表３に示す。
【００８１】
【表３】
2018080090.tif 000005
【００８２】
【表４】
2018080090.tif 000006
【図１】
2018080090.tif 000007
【図２】
2018080090.tif 000008
【図３】
2018080090.tif 000009
【図４】
2018080090.tif 000010
【図５】
2018080090.tif 000011
【図６】
2018080090.tif 000012
【図７】
2018080090.tif 000013
【図８】
2018080090.tif 000014
【図９】
2018080090.tif 000015
【図１０】
2018080090.tif 000016